КАТАЛИТИЧЕСКИ АКТИВНОЕ ТЕЛО ДЛЯ СИНТЕЗА ПРОСТОГО ДИМЕТИЛОВОГО ЭФИРА ИЗ СИНТЕЗ-ГАЗА

1. Каталитически активное тело для синтеза простого диметилового эфира из синтез-газа, содержащее смесь из:
(A) 70-90 мас. % метанол-активного компонента, выбранного из группы, состоящей из оксида меди, оксида алюминия, оксида цинка, аморфного оксида алюминия, тройного оксида или их смесей,
(B) 10-30 мас. % кислотного компонента, выбранного из группы, состоящей из гидроксида алюминия, гидроксида оксида алюминия и/или γ-оксида алюминия с 0,1-20 мас. % ниобия, тантала или бора, по отношению к компоненту (В), или их смесей,
(C) 0-10 мас. % по меньшей мере одной добавки, причем сумма компонентов (А), (В) и (С) составляет в целом 100 мас. %.
2. Каталитически активное тело по п. 1, в котором компонент (А) имеет распределение по размерам частиц, характеризуемое значением D-10, равным 5-140 мкм, значением D-50, равным 40-300 мкм, и значением D-90, равным 180-800 мкм, причем компонент (В) имеет распределение по размерам частиц, характеризуемое значением D-10, равным 5-140 мкм, значением D-50, равным 40-300 мкм, и значением D-90, равным 180-800, мкм, и распределение по размерам частиц компонентов (А) и (В) поддерживается в каталитически активном теле.
3. Каталитически активное тело по п. 1, в котором компонент (В) является смесью гидроксида оксида алюминия и γ-оксида алюминия в отношении, равном от 3:7 до 6:4.
4. Каталитически активное тело по любому из пп. 1-3, отличающееся тем, что компонент (А) содержит 50-80 мас. % оксида меди, 15-35 мас. % тройного оксида и 15-35 мас. % оксида цинка, сумма которых составляет в целом 100 мас. %.
5. Каталитически активное тело по любому из пп. 1-3, отличающееся тем, что компонент (А) содержит 50-80 мас. % оксида меди, 2-8 мас. % бемита и 15-35 мас. % оксида цинка, сумма которых составляет в целом 100 мас. %.
6. Каталитически активное тело по любому из пп. 1-3, отличающееся тем, что компонент (А) содержит 50-80 мас. % оксида меди, 2-8 мас. % аморфного оксида алюминия и 15-35 мас. % оксида цинка, сумма которых составляет в целом 100 мас. %.
7. Каталитически активное тело по любому из пп. 1-3, в котором компонент (А) содержит 50-80 мас. % оксида меди, 2-8 мас. % оксида алюминия и 15-35 мас. % оксида цинка, сумма которых составляет в целом 100 мас. %.
2
8. Каталитически активное тело по любому из пп. 1-3, в котором компонент (В) имеет удельную поверхность от 70-270 м/г с объемом пор в интервале от 0,35-1,45 мл/г.
9. Каталитически активное тело по любому из пп. 1-3, в котором компонент (В) представляет собой бемит.
10. Каталитически активное тело по любому из пп. 1-3, в котором каталитически активное тело представляет собой гранулу с размером в интервале от 1×1 мм до 10×10 мм.
11. Способ получения каталитически активного тела, включающий в себя стадию:
d) получения физической смеси, содержащей:
(A) 70-90 мас. % метанол-активного компонента, выбранного из группы, состоящей из оксида меди, оксида алюминия, оксида цинка, аморфного оксида алюминия, тройного оксида или их смесей,
(B) 10-30 мас. % кислотного компонента, выбранного из группы, состоящей из гидроксида алюминия, гидроксида оксида алюминия и/или y-оксида алюминия с 0,1-20 мас. % ниобия, тантала или бора, по отношению к компоненту (В), или их смесей,
(С) 0-10 мас. % по меньшей мере одной добавки, причем сумма компонентов (А), (В) и (С) составляет в целом 100 мас. %.
12. Способ получения каталитически активного тела по п. 11, в котором компонент (А) имеет распределение по размерам частиц, характеризуемое значением D-10, равным 5-140 мкм, значением D-50, равным 40-300 мкм, и значением D-90, равным 180-800 мкм, причем компонент (В) имеет распределение по размерам частиц, характеризуемое значением D-10, равным 5-140 мкм, значением D-50, равным 40-300 мкм, и значением D-90, равным 180-800 мкм, и распределение по размерам частиц компонентов (А) и (В) поддерживается в каталитически активном теле.
13. Способ получения каталитически активного тела по п. 11, включающий в себя дополнительные стадии:
a) осаждения соли меди, цинка или алюминия или их смеси,
b) прокаливания продукта, полученного на стадии а).
c) прокаливания соли, содержащей ниобий, тантал или бор, со смесью гидроксида алюминия, гидроксида оксида алюминия и/или y-оксида алюминия.
14. Способ получения каталитически активного тела по любому из пп. 11-13, в котором образуется гранула.
15. Способ получения каталитически активного тела по любому из пп. 11-13, в котором компоненты (А) и (В) независимо продавливают по
меньшей мере через одно сито, причем сито имеет размер ячейки от 0,005 до 5 мм, чтобы получить распределение по размерам частиц, характеризуемое значением D-10, равным 5-140 мкм, значением D-50, равным 40-300 мкм, и значением D-90, равным 180-800 мкм.
16. Способ получения каталитически активного тела по любому из пп. 11-13, в котором применяют по меньшей мере три различных сита, причем компоненты (А) и (В) продавливают в направлении от сита с наибольшим размером ячейки к ситу с наименьшим размером ячейки.
17. Способ получения каталитически активного тела по любому из пп. 11-13, в котором на стадии а) по меньшей мере часть компонента (А) получают посредством реакции осаждения и/или прокаливания.
18. Способ получения каталитически активного тела по любому из пп. 11-13, в котором по меньшей мере одну часть компонента (А) осаждают, и причем по меньшей мере другую часть компонента (А), которую не подвергают первому осаждению, добавляют к осадку.
19. Способ получения каталитически активного тела по любому из пп. 11-13, в котором способ дополнительно включает в себя стадию е) добавления смеси водорода и азота к компоненту (А) и/или (В).
20. Способ получения простого диметилового эфира из синтез-газа, включающий в себя по меньшей мере стадии:
f) восстановления каталитически активного тела по любому из пп. 1-3,
g) контакт каталитически активного тела в восстановленной форме с водородом и по меньшей мере одним из монооксида углерода или диоксида углерода.
21. Применение каталитически активного тела по любому из пп. 1-3 или полученного способом по пп. 11-13 для получения простого диметилового эфира.